МНОГОСЛОЙНОЕ КРОВЕЛЬНОЕ ПОКРЫТИЕ

Полезная модель относится к строительству и может быть использована для защиты различных строительных сооружений и конструкций в качестве кровельного покрытия.
Наиболее близким по технической сущности к заявляемой полезной модели является многослойное кровельное покрытие, включающее последовательно уложенные на основание грунтовочный, пароизоляционный, теплоизоляционный, компенсирующий слои, стяжку, гидроизоляционный и защитный слои покрытия, в котором грунтовочный слой выполнен из праймера, пароизоляционный слой - из толи или рубероида, теплоизоляционный слой - из газосиликата, керамзит - бетона, шлака или минеральной ваты, гидроизоляционный слой - из рубероида, а защитный слой - из бронированного рубероида с зернистым покрытием (свидетельство на полезную модель №3774, МПК E 04 D 3/24, оп. 16.03.97 г.).
Недостатком данного технического решения является невысокая экономическая эффективность покрытия из-за низкой надежности слоев кровельного покрытия, в результате ресурс покрытия составляет не более 5 лет при межремонтном периоде 1-2 года, а также из-за неравнонадежности слоев покрытия, когда при капитальном ремонте некоторые слои покрытия или фрагменты не выработали свой ресурс.
Задачей, на решение которой направлено заявляемое техническое решение, является повышение надежности и экономической эффективности многослойного кровельного покрытия за счет обеспечения равнонадежности всех слоев покрытия.
Поставленная задача решается следующим образом.
2
2
В многослойном кровельном покрытии, включающем последовательно уложенные на основание пароизоляционный и теплоизоляционный слои, стяжку, гидроизоляционный и защитный слои, согласно заявляемой полезной модели, пароизоляционный и гидроизоляционный слои выполнены из наплавляемых рулонных битумно-полимерных материалов группы "КТ", а теплоизоляционный слой выполнен из плит, изготовленных из материала «Rockwool" или из теплоизоляционных материалов группы "КТ", при этом гидроизоляционный слой выполнен из верхнего и нижнего слоев, при выполнении которых из одного материала масса нижнего слоя составляет 3,0-3,5 кг/м, а масса верхнего слоя составляет не менее 5,0 кг/м.
2
При этом, пароизоляционный слой покрытия выполнен массой не более 3,5 кг/м.
Причем, пароизоляционный слой выполнен из таких материалов группы КТ, как КТэласт™, КТфлекс™, КТпласт™, БиКроТоль™ «зима» или БиКроТоль™ «лето».
Кроме того, гидроизоляционные слои покрытия выполнены из таких материалов группы КТ, как КТпласт™, КТэласт™, КТфлекс™, КТкром™, или БиКроТОль™ «лето».
Кроме всего, теплоизоляционный слой покрытия выполнен из таких теплоизоляционных материалов группы КТ, как КТкровля, КТкровляН, КТкровляВ, КТ-200, КТ-175 или из экструзионного пенополистирола.
Выполнение пароизоляционного и гидроизоляционного слоев из рулонных битумно - полимерных материалов группы КТ, а теплоизоляционного слоя из плит, изготовленных из материала Rockwool или из теплоизоляционных материалов группы КТ, позволяет обеспечить равнонадежность всех слоев многослойного кровельного
2
2
покрытия в процессе эксплуатации с учетом условий работы каждого слоя, что повышает надежность покрытия в целом и экономическую эффективность от его использования. Благодаря возможности изготовления гидроизоляционного слоя из наплавляемых битумно - полимерных материалов группы КТ стало возможным его изготовление, как самого нагруженного слоя покрытия, в виде верхнего и нижнего слоев, что повышает надежность как самого гидроизоляционного слоя, так и кровельного покрытия в целом. При выполнении гидроизоляционных слоев из одного материала нижний гидроизоляционный слой, как менее нагруженный, будет иметь завышенную надежность. Поэтому для обеспечения рациональной надежности слоев верхний гидроизоляционный слой выполнен массой не ниже 5, кг/м., а нижний - допустимо выполнять массой 3,0-3,5 кг/м. При этом, пароизоляционный слой, как менее нагруженный, выполнен из материала массой не более 3,5 кг\м.
Данные значения установлены экспериментально и являются наиболее рациональными для обеспечения равнонадежности слоев с учетом условий их работы. Выполнение указанных слоев из материалов с меньшей массой не обеспечит их равнонадежность и надежность всей конструкции, а выполнение их из материалов с большей массой экономически нецелесообразно.
Выполнение пароизоляционного слоя из КТэласт™, КТфлекс™ КТпласт™, БиКроТоль™ «зима» или БиКроТоль™ «лето», указанных в порядке с нижения их эксплуатационных свойств, гидроизоляционных слоев - из КТпласт™, КТэласт™, КТфлекс™, КТкром™ или БиКроТоль™ «лето», а теплоизоляционного - из плит, выполненных из материала КТкровля, КТкровляН, КТкровляВ, КТ-200, КТ-175 или из экструзионного пенополистирола, также указанных в порядке снижения их эксплуатационных свойств, в совокупности обеспечивают
равнонадежность слоев при различных потенциальных ресурсах, необходимых для конкретного многослойного кровельного покрытия, следовательно, повышая надежность всего кровельного покрытия.
Наличие отличительных от прототипа существенных признаков позволяет признать заявляемую полезную модель новой.
На рисунке изображена общая схема многослойного кровельного покрытия, в таблице 1 приведены материалы, применяемые в многослойных кровельных покрытиях и в прототипе, а в таблице 2 приведена их комплектация.
Как видно из таблицы 1, максимальными эксплуатационными параметрами обладают КТэласт™ и КТэлит™, имеющие максимальный условный срок службы, а минимальными эксплуатационными параметрами - материал прототипа, как имеющий минимальный срок службы. Из теплоизоляционных материалов максимальными эксплуатационными параметрами обладают такие материалы, как Rockwool, KT-200, КТкровляВ.
В таблице 2 приведены системы многослойных кровельных покрытий, укомплектованных материалами слоев, обеспечивающими равнонадежность слоев и рассчитанных на определенный потенциальный ресурс.
Защитный слой выполняется в виде крупнозернистой минеральной посыпки, нанесенной на поверхность верхнего гидроизоляционного слоя.
Верхний гидроизоляционный слой, как самый нагруженный, воспринимающий основную нагрузку от влияния атмосферных осадков, знакопеременных температур, УФ-облученя, ветровых нагрузок, вибрации и деформации элементов здания, выполняют из материала с наилучшими характеристиками, а именно КТэлит™, КТэласт™, обеспечивающими в сочетании с остальными слоями покрытия его
потенциальный ресурс от 10 до 20 лет, и КТпласт™ и БиКроТоль™ «лето», обеспечивающими в сочетании с остальными слоями покрытия его потенциальный ресурс от 5 до 9 лет.
Нижний гидроизоляционный слой значительно менее нагружен, чем верхний. Выполненный из материалов, таких как КТпласт™, КТэласт™, КТфлекс™ или КТпласт™ обеспечивает в сочетании с остальными слоями покрытия его потенциальный ресурс от 10 до 20 лет, а в случае его выполнения из материалов КТкром™ или БиКроТоль™ «лето» - 5-7 лет.
Теплоизоляционный слой играет очень важную роль в многослойном кровельном покрытии. От уровня водопоглощения, других физико - механических характеристик теплоизоляции зависит содержание влаги в диффузионном пространстве, опасности промерзания и дефектов кровельного покрытия, что определяет надежность системы. Поэтому в покрытиях, где требуется высокий потенциальный ресурс (от 10 до 20 лет и более) используются теплоизоляционные плиты из материала Rockwool. При более низком требуемом потенциальном ресурсе (до 10 лет) теплоизоляционный слой выполняют из теплоизоляционных плит на основе базальтового волокна типа КТкровля.
Самый нижний слой системы - пароизоляционный, нагружен меньше всех, однако его значение не меньше, чем верхнего гидроизоляционного слоя. Его назначение - предохранять теплоизоляционный слой от увлажнения проникающей из помещения влаги. При требуемом высоком потенциальном ресурсе (10-20 лет) пароизоляционный слой выполняют из КТэласт™, КТпласт™ или КТфлекс™, а при требуемом меньшем потенциальном ресурсе (до 10 лет) - из БиКроТоль™ «зима» или БиКроТоль™ «лето».
B случае конструктивных решений типа «инверсионная» кровля или эксплуатируемая кровля, когда на кровельном покрытии предусматривается наличие бетонной стяжки, возможно, с почвенным грунтом, используют самые долговечные материалы, обеспечивающие потенциальный ресурс покрытия не менее 20 лет. В таких случаях пароизоляционный слой выполнен из КТэласт™, однослойным или двухслойным, теплоизоляционный слой выполнен из экструзионного пенополистирола, стяжка цементно - песчаная выполнена на теплоизоляционном слое, а корнезащитный слой слой выполнен из геотекстиля.
Таблица 1.Материалы, применяемые в кровельных системах КТ
Наплавляемые рулонные битумно-полимерные материалы
Параметры
КТкромперфор™
КТэлит™
КТэласт™
Ктфлекс™
КТпласт™
КТкром™
Бикротоль "зима"
Бикротоль "лето"
Рубероид
Гибкость на брусе 25 мм, не выше, °С
0
-15
-25
-15
-10
-5
-10
0
+5
Теплостойкость в течение 2 часов, не ниже, °С
80
140
100
95
130
90
80
85
70
Разрывная нагрузка, кгс/5 см на основе: Х/Э/Т
30/40/80
30/40/80
30/40/80
30/40/80
30/40/80
30/40/80
30/-/80
30/-/80
28
Условный срок службы, лет
10
25
25
20
15
10
10
8
5
Тип вяжущего или модификатора
-
АПП
СБС
СБС
АПП
-
CБC
-
-
Примечание: Т - стеклоткань, Х - стеклохолст, Э - полиэстер, СБС - стирол-бутадиен-стирол, АПП - атактический полипропилен
Теплоизоляционные материалы
Параметры
Rockwool
КТ200
КТ-
Пеноп
КТ
КТ
Руф Батте
Руф БаттеВ
Руф БаттеН
/КТкровляВ
175
лекс-35
кровля
кровля
Плотность, кг/м<sup>3</sup>
145-180
Св.180
100-125
180-210
150-190
29,5-38,5
150
120
Коэффициент теплопроводности, Вт/м°С, при 25±5°С
0,038
0,038
0,036
0,042/0,039
0,042
0,028
0,037
0,038
Прочность на отрыв слоев, МПа, не менее
0,0075
0,0075
0,004
0,007
0,007
-
0,006
0,007
Прочность на сжатие при 10% деформ-ии, МПа, не менее
0,045
0,060
0,025
0,060
0,045
0,25
Водопоглощение по объему за 24 ч, %
1,0
1,0
1,0
2,0
2,0
0,1
1,8
2,0
Влажность, по массе, %, не более
1,0
1,0
1,0
1,0
1,0
0
1
1
Группа горючести
НГ
НГ
НГ
НГ
Г
Г1
НГ
НГ
Длина, мм
1000; 1200
1000; 1200
1000; 1200
1000; 1200
1000; 1200
1200
1200
1200
Ширина, мм
500; 600
500; 600
500; 600
500; 600
500; 600
600
606
600
Толщина, мм
30-125
30; 40
50-200
50-100
50-100
23-100
23-100
23-100
Таблица 2.Комплектация многослойных кровельных покрытий
Система №
Потенциальный ресурс
Пароизоляция
Тип теплоизоляции
Стяжка
Нижний слой
Верхний слой
1
15
КТэласт™
Rockwool
-
КТпласт™
КТэлит™
2
15
КТэласт™
Rockwool
-
КТэласт™
КТэласт™
2а
20
КТэласт™
Rockwool
Ц-п*
КТэласт™
КТэласт™
3
12
КТфлекс™
Rockwool
КТфлекс™
КТэласт™
4
10
КТпласт™
Rockwool
-
КТфлекс™
КТэласт™
5
12
КТэласт™
Rockwool
-
КТэласт™
Стяжка ц-п
6
20
КТэласт™
Rockwool
-
2×КТэласт™
Стяжка ц-п
7
15
КТпласт™
КТкровля, Н, В
Сб. или ц-п
КТпласт™
КТэлит™
7а
12
КТпласт™
KT-200, 175
Сб. или ц-п
КТпласт™
КТэлит™
8
9
БиКроТоль™ «зима»
КТкровля, Н, В
Сб. или ц-п
КТпласт™
КТпласт™
8а
7
БиКроТоль™ «лето»
KT-200,175
Сб. или ц-п
КТпласт™
КТпласт™
9
8
БиКроТоль™ «зима»
КТкровля, Н, В
Сб. или ц-п
КТкром™
КТпласт™
9а
5
БиКроТоль™ «лето»
KT-200, 175
-
КТкром™
КТпласт™
10
6
БиКроТоль™ «лето»
КТкровля, Н, В
-
БиКроТоль™ «лето»
2×БиКроТоль™ «лето»
10а
5
БиКроТоль™ «лето»
KT-200, 175
-
БиКроТоль™ «лето»
2×БиКроТоль™ «лето»
11
20
КТэласт™
Экструз.ППС
Стяжка ц-п
Геотекстиль
Почв.слой
12
30
2×КТэласт™
Экструз.ППС
Стяжка ц-п
Геотекстиль
Почв.слой
Примечание - *) Сб или ц-п - стяжка сборная или цементно-песчаная.